СПОСОБ ИЗГОТОВЛЕНИЯ ЭЛЕМЕНТА ПОКРЫТИЯ, ВЫПОЛНЕННОГО ИЗ ВОЛОКОН, ПРОПИТАННЫХ БИТУМОМ, С УЛУЧШЕННОЙ ОГНЕСТОЙКОСТЬЮ И КОМПОЗИЦИЯ

1. Способ изготовления пропитанного битумом волокнистого кровельного элемента, включающий стадию нанесения покрытия, по меньшей мере, на одну из двух поверхностей волокнистого мата (4), в котором, по меньшей мере, часть из указанных волокон является натуральными волокнами, причем указанные натуральные волокна являются, в частности, целлюлозными волокнами, и последующую стадию пропитки битумом, где нанесение покрытия осуществляют жидкой композицией (5), включающей, по меньшей мере, одну смолу и/или, по меньшей мере, один пигмент, характеризующийся тем, что жидкая композиция представляет собой композицию красителя, включающую, по меньшей мере, один пигмент и, по меньшей мере, одну смолу, и тем, что к жидкой композиции (5) добавляют компонент, имеющий огнестойкие свойства, и включающей, по меньшей мере, графит и охлаждающий агент.
2. Способ по п. 1, в котором охлаждающий агент огнестойкой добавки является колеманитом.
3. Способ по п. 2, в котором графит находится в виде чешуек или хлопьев.
4. Способ по п. 3, в котором:
- по меньшей мере, одна смола выбрана из: эпоксидных смол, полиуретановых смол, полимочевинных смол, полимочевино-формальдегидных смол, меламино-формальдегидных смол, эпоксивинилэфирных смол или винилэфирных смол и
- по меньшей мере, один пигмент выбран из: оксида металла, такого как оксид железа и оксид хрома.
5. Способ по п. 1, в котором количество смолы составляет 0,5-3% мас. кровельного элемента, количество пигмента составляет 0,5-3% мас. кровельного элемента, количество охлаждающего агента предпочтительно составляет 1-7% мас. кровельного элемента и количество графита составляет 1-7% мас. кровельного элемента.
6. Способ по п. 1, дополнительно включающий стадию сушки и отверждения жидкой композиции, включающей огнестойкую добавку, которая нанесена на мат.
7. Способ по п. 1, в котором волокнистый мат является непрерывным, указанный мат разрезают на листы на стадии разделения, осуществляют после стадии нанесения покрытия и перед стадией пропитки битумом, и пропитку битумом осуществляют на отдельных листах.
8. Способ по п. 1, дополнительно включающий стадию формирования мата после стадии нанесения покрытия и перед стадией пропитки битумом.
9. Способ по п. 1, в котором жидкую композицию, включающую огнестойкую добавку, предназначенную для нанесения покрытия на мат, сохраняют при постоянном перемешивании с помощью мешалки.
10. Способ по п. 9, в котором покрытие мата (4) жидкой композицией, включающей огнестойкую добавку, осуществляют валиком для нанесения покрытия.
11. Способ по п. 10, характеризующийся тем, что применяют, по меньшей мере, один валик (2) для нанесения покрытия и один контейнер (6) для покрытия для жидкой композиции (5), включающей огнестойкую добавку, причем указанный, по меньшей мере, один валик для нанесения покрытия пропитывают внутри контейнера (6) для покрытия указанной жидкой композицией, включающей огнестойкую добавку, и тем, что контейнер (6) для покрытия включает указанную мешалку (7), предназначенную для сохранения при постоянном перемешивании указанной композиции (5), включающей огнестойкую добавку.
12. Жидкая композиция (5), включающая огнестойкую добавку, для осуществления способа по любому из пп. 1-11, характеризующаяся тем, что жидкая часть композиции включает, по меньшей мере, одну смолу и один или несколько пигментов и огнестойкая добавка композиции включает графит и охлаждающий агент.
13. Жидкая композиция (5), включающая огнестойкую добавку по п. 12, характеризующаяся тем, что охлаждающий агент является колеманитом.